(57)【特許請求の範囲】
【請求項１】
高分子マトリックスと、それに分散された有機低分子化合物とを主成分とし、加熱温度により透明状態と不透明状態との間を可逆的に変化する可逆性感熱記録媒体において、有機低分子化合物として下記一般式（IV）で示される化合物を含有することを特徴とする可逆性感熱記録媒体。
【化１】
0003619321.tif 000018
（式中、Ｂは炭素数１から１２の２価の脂肪族炭化水素基を表し、Ｒ1およびＲ2は炭素数１〜１２の脂肪族炭化水素基を表し、Ｒ1とＲ2は共同して環を形成していてもよい。Ｒ3は炭素数１０以上の脂肪族炭化水素基を表す。）
【請求項２】
高分子マトリックスと、それに分散された有機低分子化合物とを主成分とし、加熱温度により透明状態と不透明状態との間を可逆的に変化する可逆性感熱記録媒体において、有機低分子化合物として下記一般式（IV）で表される化合物と、これと融点の異なる有機低分子化合物を含有することを特徴とする可逆性感熱記録媒体。
【化２】
0003619321.tif 000019
【請求項３】
高分子マトリックスとそれに分散された有機低分子化合物とを主成分とし、加熱温度により透明状態と不透明状態の間を可逆的に変化する可逆性感熱記録媒体において、有機低分子化合物として下記一般式（IV)で表される化合物と、下記一般式（Ｉ）、（II）及び（III）で表される化合物のうちから選ばれる、一般式（IV)で表される化合物とは融点の異なるものの１種以上を混合して用いることを特徴とする可逆性感熱記録媒体。
【化３】
0003619321.tif 000020
【発明の詳細な説明】
【０００１】
【発明の属する技術分野】
本発明は、可視画像を繰り返し表示・消去することができる可逆性感熱記録媒体に関し、詳しくは印加する熱の制御により光透過性および光散乱性が可逆的に変化する感熱記録媒体に関する。
【０００２】
【従来の技術】
従来、高分子マトリックス中に分散された有機低分子化合物結晶粒子の融解・凝固挙動を利用し、加熱条件によって光透過性および光散乱性が変化することを利用する可逆性記録媒体が知られている。この可逆性記録媒体は一時的な熱印加による有機化合物結晶粒子の溶融の程度を制御することによって、透明な状態と不透明な状態を形成できる。一般的に有機低分子化合物結晶粒子の融点および結晶化温度と高分子マトリックスのガラス転移温度とによって決定される透明化温度域に加熱されることによって透明化され、それ以上の温度域に加熱されることによって不透明化される。ここで不透明状態とは光が散乱された状態であり、外見上は白濁した状態である。この二つの温度域に繰り返して加熱することによって画像の形成と消去が可能になる。
【０００３】
このような可逆性感熱記録媒体には特開昭５４−１１９３７７号公報、特開昭５５−１５４１９８号公報に示されているように、マトリックスの高分子と低分子化合物の組合せにより、きわめて多様な記録媒体を形成できる。たとえば、低分子化合物としては、脂肪族、芳香族のアルコール、カルボン酸、エステル、アミン、アミド、およびこれらのハロゲン化物、硫化物などが提案され、マトリックス高分子としては、ポリエステル、ポリアミド、ポリアクリル酸、ポリスチレン、シリコーン樹脂、ポリ塩化ビニル、塩化ビニル−酢酸ビニル共重合体ポリ塩化ビニリデン、ポリアクリルロニトリルなどの一般的な高分子が提案されている。
【０００４】
しかし、これらの従来の記録媒体は、透明化温度域が非常に狭く、透明化時の温度制御が困難であり、実用上必要な透明度が得られないという問題があった。この問題を解決するため、融点の異なる二種以上の低分子化合物を混合して用いることによって透明化温度域を拡大する方法が提案されたが、まだ高速な記録消去のためには十分とはいえない。
【０００５】
【発明が解決しようとする課題】
従来の記録媒体がもつ、透明化温度域の制御という問題点を解決し、とくに高速な記録消去が可能になる広い透明化温度範囲をもち、画像安定性の高い可逆性感熱記録体を提供することが本発明の課題である。
【０００６】
【課題を解決するための手段】
本発明者らは鋭意検討した結果、加熱温度により透明状態と不透明状態との間を可逆的に変化する可逆性感熱記録媒体において、高分子マトリックス中に分散させる有機低分子化合物として分子構造中に水素結合性の強い会合性基をもつ特定の化合物を用いることにより透明化温度の制御が容易になることを見出し、本発明に至った。
【０００７】
即ち、本発明は以下の（１）〜（３）である。
【００１４】
（１）高分子マトリックスと、それに分散された有機低分子化合物とを主成分とし、加熱温度により透明状態と不透明状態との間を可逆的に変化する可逆性感熱記録媒体において、有機低分子化合物として下記一般式（IV）で示される化合物を含有することを特徴とする可逆性感熱記録媒体。
【００１５】
【化４】
0003619321.tif 000002
【００１６】
（式中、Ｂは炭素数１から１２の２価の脂肪族炭化水素基を表し、Ｒ1およびＲ2は炭素数１〜１２の脂肪族炭化水素基を表し、Ｒ1とＲ2は共同して環を形成していてもよい。Ｒ3は炭素数１０以上の脂肪族炭化水素基を表す。）
（２）高分子マトリックスと、それに分散された有機低分子化合物とを主成分とし、加熱温度により透明状態と不透明状態との間を可逆的に変化する可逆性感熱記録媒体において、有機低分子化合物として上記一般式（IV）で表される化合物と、これと融点の異なる有機低分子化合物を含有することを特徴とする可逆性感熱記録媒体。
【００１７】
（３）高分子マトリックスとそれに分散された有機低分子化合物とを主成分とし、加熱温度により透明状態と不透明状態の間を可逆的に変化する可逆性感熱記録媒体において、有機低分子化合物として下記一般式（IV)で表される化合物と、下記一般式（Ｉ）、（II）及び（III）で表される化合物のうちから選ばれる、一般式（IV)で表される化合物とは融点の異なるものの１種以上とを混合して用いることを特徴とする可逆性感熱記録媒体。
【化５】
0003619321.tif 000003
【００１８】
感熱記録媒体において広い透明化温度域をもたせるためには、比較的低融点の低分子化合物と高融点の低分子化合物を混合して用いる必要がある。低融点の低分子化合物には一般的に長鎖脂肪酸やそのエステルが用いられているが、これらは長鎖によって融点が変化するので、必要な融点の材料の選択は比較的容易である。一方、高融点の低分子化合物には一般的に二塩基酸が用いられることが多いが、これは融点の選択の幅がせまい。記録媒体の用途に合わせた透明化温度の制御を容易に行えるようにするには、使用し得る高融点の化合物の幅を広げる必要がある。また、二種類の低分子化合物の混合した結晶粒子がマトリックス中に形成されるためには、同種の分子で低融点から高融点まで幅の広い化合物が得られることが好ましいと考えられる。本発明は、このような観点から種々の材料を検討することによって完成されたものである。
【００１９】
図１は、本発明の可逆性感熱記録媒体の断面を模式的に示したものである。記録層は、高分子マトリックス中に有機低分子化合物の粒子が分散された構造をもつ。マトリックスの高分子としては、透明で機械的に強く製膜性のよい樹脂を用いる。具体例としては、たとえばポリ塩化ビニル、塩化ビニル−酢酸ビニル共重合体、塩化ビニル−酢酸ビニル−マレイン酸共重合体、塩化ビニル−酢酸ビニル−ビニルアルコール共重合体、塩化ビニルアクリル酸エステル共重合体などの塩化ビニル共重合体、塩化ビニリデン、ポリエステル、ポリアミド、ポリスチレン、ポリアクリレート、ポリメタクリレートなどのアクリル樹脂、シリコーン樹脂などがあげられる。これらは単独あるいは２種以上混合して使用される。
【００２０】
これらの高分子マトリックス中に分散させる有機低分子化合物として、本発明においては上記の一般式（Ｉ）、（ＩＩ）、（ＩＩＩ）および（ＩＶ）で表される化合物を用いる。
【００２１】
一般式（Ｉ）、（ＩＩ）および（ＩＩＩ）におけるＡの置換基としては、たとえばアルキル基、アルコキシ基、水酸基、カルボキシ基、カルボキシメチレン基、ハロゲン原子などが挙げられる。
【００２２】
一般式（Ｉ）で表される化合物の具体例としては、たとえば以下の化合物があげられる。
【００２３】
【化９】
0003619321.tif 000004
【００２４】
【化１０】
0003619321.tif 000005
【００２５】
一般式（ＩＩ）で表される化合物の具体例としては、たとえば以下の化合物があげられる。
【００２６】
【化１１】
0003619321.tif 000006
【００２７】
【化１２】
0003619321.tif 000007
【００２８】
一般式（ＩＩＩ）で表される化合物の具体例としては、たとえば以下の化合物があげられる。
【００２９】
【化１３】
0003619321.tif 000008
【００３０】
【化１４】
0003619321.tif 000009
【００３１】
一般式（ＩＶ）で表される化合物の具体例としては、たとえば以下の化合物があげられる。
【００３２】
【化１５】
0003619321.tif 000010
【００３３】
【化１６】
0003619321.tif 000011
【００３４】
本発明の記録媒体においては透明化温度範囲を拡大するために、上記一般式（Ｉ）、（ＩＩ）、（ＩＩＩ）および（ＩＶ）で表される化合物とともに融点の異なる他の有機低分子化合物を用いることが好ましい。このような化合物としては、一般に融点３０〜２００℃好ましくは５０〜１５０℃程度のものが使用される。このような有機低分子物質としてはアルカノール；アルカンジオール；ハロゲンアルカノールまたはハロゲンアルカンジオール；アルキルアミン；アルカン；アルケン；アルキン；ハロゲンアルカン；ハロゲンアルケン；ハロゲンアルキン；トクロアルカン；シクロアルケン；シクロアルキン；飽和または不飽和モノまたはジカルボン酸又はこれらのエステル、アミド又はアンモニウム塩；飽和または不飽和ハロゲン脂肪酸またはこれらのエステル、アミド又はアンモニウム塩；アリルカルボン酸またはそれらのエステル、アミド又はアンモニウム塩；ハロゲンアリルカルボン酸またはそれらのエステル、アミド又はアンモニウム塩；チオアルコール；チオカルボン酸又はそれらのエステル、アミンまたはアンモニウム塩；チオアルコールのカルボン酸エステル等が挙げられる。これらは単独で又は２種以上混合して使用される。これらの化合物の炭素数は１０〜６０、好ましくは１０〜３８、特に１０〜３０が好ましい。エステル中のアルコール基部分は飽和していてもよく、飽和していなくてもよく、またハロゲン置換されていてもよい。いずれにしても有機低分子物質は分子中に酸素、窒素、硫黄及びハロゲンの少くとも１種、例えば−ＯＨ、−ＣＯＯＨ、−ＣＯＮＨ、−ＣＯＯＲ、−ＮＨ、−ＮＨ２、−Ｓ−、−Ｓ−Ｓ−、−Ｏ−、ハロゲン等を含む化合物であることが好ましい。
【００３５】
更に具体的には、これら化合物としてはラウリン酸、ドデカン酸、ミリスチン酸、ペンタデカン酸、パルミチン酸、ステアリン酸、ベヘン酸、ノナデカン酸、アラギン酸、ヘンイコサン酸、トリコサン酸、リグノセリン酸、ペンタコサン酸、セロチン酸、ヘプタコサン酸、モンタン酸、メリシン酸、オレイン酸等の高級脂肪酸；ステアリン酸メチル、ステアリン酸テトラデシル、ステアリン酸オクタデシル、ラウリン酸オクタデシル、パルミチン酸テトラデシル、ベヘン酸ドデシル等の高級脂肪酸のエステル；Ｃ１６Ｈ３３−Ｏ−Ｃ１６Ｈ３３，Ｃ１６Ｈ３３−Ｓ−Ｃ１６Ｈ３３，Ｃ１８Ｈ３７−Ｓ−Ｃ１８Ｈ３７，Ｃ１２Ｈ２５−Ｓ−Ｃ１２Ｈ１５，Ｃ１９Ｈ３９−Ｓ−Ｃ１９Ｈ３９，Ｃ１２Ｈ２５−Ｓ−Ｓ−Ｃ１２Ｈ２５，
【００３６】
【化１７】
0003619321.tif 000012
【００３７】
等のエーテル又はチオエーテル等がある。中でも本発明では高級脂肪酸、特にパルミチン酸、ペンタデカン酸、ノナデカン酸、アラキン酸、ヘイコサン酸、トリコサン酸、ステアリン酸、ベヘン酸、リグノセリン酸等の炭素数１６以上の高級脂肪酸が好ましく、炭素数１６〜２４の高級脂肪酸が更に好ましい。
【００３８】
また、この他の低分子化合物としては、脂肪族飽和ジカルボン酸、高級アルキル基を有するケトン、該ケトンから誘導されるセミカルバゾン、α−ホスホノ脂肪酸などが挙げられ、下記のものが好ましいが、これらに限定されるものではない。これらは、一種または二種以上選択して用いられる。
【００３９】
これら融点１００℃以上の有機低分子物質の具体例を以下に示す。脂肪族ジカルボン酸の、例えば融点１００〜１３５℃程度の具体例としては、例えば、コハク酸、グルタル酸、アジピン酸、ピメリン酸、スベリン酸、アゼライン酸、セバシン酸、ウンデカン二酸、ドデカン二酸、テトラデカン二酸、ペンタデカン二酸、ヘキサデカン二酸、ヘプタデカン二酸、オクタデカン二酸、ノナデカン二酸、エイコサン二酸、ヘンエイコサン二酸、ドコサン二酸等が挙げられる。
【００４０】
ケトンは、ケトン基と高級アルキル基を必須の構成基として含み、その他無置換または置換基を有する芳香環あるいは被素環を含むこともできる。前記ケトンの全炭素数は１６個以上が好ましく、更に好ましくは２１個以上である。又、本発明に用いるセミカルバゾンは、上記ケトンから誘導されたものである。本発明において使用するケトン、セミカルバゾンとしては、例えば２−ヘキサデカノン、９−ヘプタデカノン、３−オクタデカノン、２−ノナデカノン、７−アイコサノン、２−ヘンエイコサノン、１１−ヘンエイコサノン、１２−トリコサノン、９−ペンタコサノン、９−ヘキサコサノン、１４−ヘプタコサノン、１０−ノナコサン、１６−ヘントリアコンタノン、１８−ペンタトリアコンタノン、２２−トリテトラコンタノン、デカノフェノン、トリデカノフェノン、テトラデカノフェノン、ヘキサデカノフェノン、オクタデカノフェノン、ドコサノフェノン、ドコサノナフトフェノン、２−ペンタデカノンセミカルバゾン、２−オクタデカノンセミカルバゾン、３−アイコサノンセミカルバゾン、２−ヘンエイコサノンセミカルバゾン、９−ペンタコサノンセミカルバゾン、１０−ノナコサノンセミカルバゾン、デカノフェノンセミカルバゾン、オクタデカノフェノンセミカルバゾン、ドコサノナフトフェノンセミカルバゾン、などが挙げられる。
【００４１】
α−ホスホノ脂肪酸は例えばＥ．Ｖ．Ｋａｕｒｅｒ等、Ｊ．Ａｋ．Ｏｉｌ    Ｃｈｅｋｉｓｔ´ｓ    Ｓｏｃ，４１，２０５（１９６４）の方法に従って脂肪酸をＨｅｌｌ−Ｖｏｌｈａｒｄ−Ｚｅｌｉｎｓｋｉｎ反応によって臭素化してα−臭素化酸臭化物とし、次いでエタノールを加えα−ブロモ脂肪酸エステルを得、さらにトリエチルホスファイトと加熱反応してα−ホスホノ脂肪酸エステルとし、濃塩酸による加水分解を行なって生成物をトルエンから再結晶することにより得ることができる。本発明で用いるホスホノ脂肪酸の具体例としては、α−ホスホノペラルゴン酸、α−ホスホノカプリル酸、α−ホスホノラウリル酸、α−ホスホノミリスチル酸、α−ホスホノパルミチン酸、α−ホスホノステアリン酸、などがあげられる。なお、α−ホスホノペラルゴン酸以外は２つのｍｐ（融点）をもっている。
【００４２】
融点の異なる低分子化合物を混合して透明化温度を拡大・制御し、必要な特性をもつ記録媒体を得るには、分子内に同種の構造を持ち融点の異なる化合物を用いることがさらに好ましい。これによって透明化温度範囲がほぼ二つの化合物の融点の間に広がり、混合による作用がさらに効果的に現われる。一般式（Ｉ）、（ＩＩ）、（ＩＩＩ）および（ＩＶ）で表される化合物は、分子内に−ＮＨＣＯＮＨ−、−ＮＨＣＯ−、−ＣＯＮＨ−など会合性の強い基をもち、これらの分子同士の混合は透明化温度範囲の制御に対しとくに好ましい効果を示す。
【００４３】
本発明において二種類の低分子化合物を混合するとき、その混合比は重量で９５：５から５：９５が好ましく、９０：１０から１０：９０がさらに好ましく、８０：２０から２０：８０がとくに好ましい。この範囲であるとき、混合による透明化温度範囲の拡大の効果が最も強く現われる。
【００４４】
本発明の可逆性感熱記録媒体を作成するためには、たとえば（１）マトリックス高分子と一般式（Ｉ）、（ＩＩ）、（ＩＩＩ）および（ＩＶ）で表される低分子化合物、および必要に応じその他の有機低分子化合物を適当な有機溶剤に溶解した溶液、または（２）マトリックス高分子の溶液に上記と同様の有機低分子化合物を微粒子状に分散した液を、高分子フィルム、ガラス板、金属板などの指示退場に塗布、乾燥して記録層を形成する。いずれにしても記録層が、本発明およびその他の有機低分子化合物を混合して含む粒子を高分子マトリックス中に分散した構造をとればよい。ここで用いる有機溶剤は、たとえばテトラヒドロフラン、メチルエチルケトン、メチルイソブチルケトン、クロロホルム、エタノール、トルエンなどがある。
【００４５】
記録層の厚みは１〜３０μｍが好ましく、２〜２０μｍがさらに好ましい。記録層が厚すぎると層内での熱の分布が発生し均一に透明化することが困難となる。また、記録層が薄すぎると白濁度が低下しコントラストが低くなる。更に、記録層中の有機低分子物質の量を増加させると白濁度を増すことができる。
【００４６】
また、本発明の記録層上に、サーマルヘッド等の書き込み法による加熱手段の熱と圧力で表面が変形して透明部の透明度が低下するのを防ぐため、保護層を設けても良い。記録層上に積層する保護層（厚さ０．１〜１０μｍ）の材料としてはシリコーン系ゴム、シリコーン樹脂（特開昭６３−２２１０８７号公報）、ポリシロキサングラフトポリマー（特開昭６３−３１７３８５号）や紫外線硬化樹脂又は電子線硬化樹脂（特開平２−５６６号）等が挙げられる。
【００４７】
更に、保護層形成液の溶剤やモノマー成分等から可逆性記録材料を保護するために、保護層と可逆性記録材料との間にポリアミド等の中間層を設けることができる。中間層の厚さは用途により異なるが１〜２０μｍくらいが好ましい。これ以下になると、保護効果が下がり、これ以上となると熱感度が低下する。
【００４８】
なお、記録層中の有機低分子物質と樹脂母材との割合は、重量比で２：１〜１：１６程度が好ましく、１：１〜１：３が更に好ましい。樹脂母材の比率がこれ以下になると、有機低分子物質を樹脂母材中に保持した膜に形成することが困難となり、またこれ以上になると、有機低分子物質の量が少ないため、不透明化が困難となる。
【００４９】
記録層には以上の成分の他に、透明画像の形成を容易にするために、界面活性剤、高沸点溶剤等の添加物を添加することができる。これらの添加物の具体例は次の通りである。
【００５０】
高沸点溶剤の例としては、リン酸トリブチル、リン酸トリ−２−エチルヘキシル、リン酸トリフェニル、リン酸トリクレジル、オレイン酸ブチル、フタル酸ジメチル、フタル酸ジエチル、フタル酸ジブチル、フタル酸ジヘプチル、フタル酸ジ−ｎ−オクチル、フタル酸ジ−２−エチルヘキシル、フタル酸ジイソノニル、フタル酸ジオクチルデシル、フタル酸ジイソデシル、フタル酸ブチルベンジル、アジピン酸ジブチル、アジピン酸ジ−ｎ−ヘキシル、アジピン酸ジ−２−エチルヘキシル、アゼライン酸ジ−２−エチルヘクシル、セバシン酸ジブチル、セバシン酸ジ−２−エチルヘキシル、ジエチレングリコールジベンゾエート、トリエチレングリコールジ−２−エチルブチラート、アセチルリシノール酸メチル、アセチルリシノール酸ブチル、ブチルフタリルブチルグリコレート、アセチルクエン酸トリブチルが挙げられる。
【００５１】
界面活性剤、その他の添加物の例としては、多価アルコール高級脂肪酸エステル；多価アルコール高級アルキルエーテル；多価アルコール高級脂肪酸エステル、高級アルコール、高級アルキルフェノール、高級脂肪酸高級アルキルアミン、高級脂肪酸アミド、油脂又はポリプロピレングリコールの低級オレフィンオキサイド付加物；アセチレングリコール；高級アルキルベンゼンスルホン酸のＮａ、Ｃａ、Ｂａ又はＭｇ塩；高級脂肪酸、芳香族カルボン酸、高級脂肪酸スルホン酸、芳香族スルホン酸、硫黄モノエステル又はリン酸モノ−又はジ−エステルのＣａ、Ｂａ又はＭｇ塩；低度硫酸化油；ポリ長鎖アルキルアクリレート；アクリル系オルゴマー；ポリ長鎖アルキルメタクリレート；長鎖アルキルメタクリレート〜アミン含有モノマー共重合体；スチレン〜無水マレイン酸共重合体；オレフィン〜無水マレイン酸共重合体が挙げられる。
【００５２】
このようにして作製された本発明の可逆性感熱記録媒体は、基本的に図２に示すような透明性の変化を示す。はじめ白濁状態（不透明）にある記録媒体は加熱していくと温度Ｔ１で透明になり、さらに昇温すると温度Ｔ２で透過率が再び低下し、中間の透明度になる。透明になるＴ１からＴ２までの範囲（透明化温度域）に加熱し、そこから降温すれば室温で安定な透明状態が形成できる。また、これより高い温度（白濁温度域）から降温するとはじめと同じ白濁状態に戻る。この白濁状態も室温で安定に保持される。
【００５３】
本発明の記録媒体を用いて画像の形成および消去を行うためには、上記の透明化温度域および白濁温度域に、適当な熱源を用いて画像状または全体に加熱すればよい。画像状に加熱するには、一般的によく利用されているサーマルヘッドを使用することが好ましい。また、全体に加熱して画像を消去するときには、熱板やローラーなどを用いればよい。もちろん、サーマルヘッドだけを用いて記録と消去の両方を行うこともできる。このとき透明化温度域が狭いと、記録層全体をその温度に均一に加熱することが困難になり、十分な透明状態が得られないことが多い。しかし、本発明の記録媒体では一般式（Ｉ）、（ＩＩ）、（ＩＩＩ）および（ＩＶ）で表される低分子化合物と他の融点の異なる有機低分子化合物を混合すること、さらに好ましくは本発明の低分子化合物同士を混合することによって、目的とする用途に合った広い透明化温度域が得られる。そのためサーマルヘッドによっても十分な透明状態が形成できる。したがって、本発明の記録媒体はサーマルヘッドだけで記録と消去を繰り返すオーバーライトにとくに適している。
【００５４】
【発明の実施の形態】
以下に実施例及び比較例を示す。実施例中の部および％はいずれも重量基準である。
なお、参考例は、一般式（IV）で示される化合物を用いず、一般式（Ｉ）〜（III）で示される化合物を用いた場合の例である。
【００５５】
実施例１〜２、参考例１〜９および比較例１〜２厚さ１００μｍのポリエステルフィルム上に厚さ約４０ｎｍのアルミ蒸着層をもつフィルムを支持体として用いた。有機低分子化合物として表１に示す低分子化合物１および点低分子化合物２をそれぞれ表中に示した部数用い、下記の組成の記録層塗布液を調製した。
【００５６】
0003619321.tif 000013
この液をワイヤーバーで支持体フィルム上に塗布し、加熱乾燥して厚さ約８μｍの記録層を形成した。
【００５７】
この記録層上に、ウレタンアクリレート系紫外線硬化樹脂（大日本インキ化学：ユニディックＣ７−１５７）の酢酸ブチル溶液１０部とイソプロピルアルコール１０部よりなる保護層塗布液をワイヤーバーで塗布し、加熱乾燥したのち、８０Ｗ／ｃｍの紫外線ランプで硬化させ、厚さ約２μｍの保護層を形成した。
【００５８】
【表１】
0003619321.tif 000014
【００５９】
【表２】
0003619321.tif 000015
【００６０】
【表３】
0003619321.tif 000016
【００６１】
【表３】
0003619321.tif 000017
【００６２】
表２の結果から、本発明の記録媒体は、コントラストが高く、また透明化温度範囲が広いことがわかる。とくに透明化温度範囲の下限が室温より十分高く、かつ範囲が広いため、画像安定性と高速消去性が両立できることがわかる。
【００６３】
【発明の効果】
本発明によれば、高いコントラストと広い透明化温度域をもち、高速な記録消去に対応できる可逆性感熱記録媒体が得られる。さらに本発明によれば、画像の安定性も高く実用性の高い可逆性感熱記録媒体が得られる。
【図面の簡単な説明】
【図１】本発明の可逆性感熱記録媒体の断面を模式的に表した図である。
【図２】本発明の可逆性感熱記録媒体の記録層の温度に対する透過率の変化を模式的に示した図である。
【図１】
0003619321.tif 000021
【図２】
0003619321.tif 000022